(57)【要約】本発明は、少なくともコアを含むファイバと、該ファイバを実質的に包み込んでおりＵＶスペクトルの範囲内で光を吸収する第１の光重合開始剤を含む第１の重合可能な組成物の硬化物である１次のコーティングと、該ファイバの１次のコーティングを実質的に包み込んでおりＵＶスペクトルの範囲内で光を吸収する第２の光重合開始剤を含む第２の重合可能な組成物の硬化物である２次のコーティングと、を含み、該第２の光重合開始剤に対する平均積分強度がＵＶスペクトルの範囲の少なくとも１部において該第１の光重合開始剤に対する平均積分強度の９５％以下である、ことを特徴とする光ファイバを提供する。該光ファイバを含む光ファイバリボン、該光ファイバを製造する方法、及び光ファイバ上の１次のコーティングに対する硬化の程度を上昇せしめる方法についても開示する。
2004535353.tif 000002
【特許請求の範囲】
【請求項１】
少なくともコアを含むファイバと、
前記ファイバを実質的に包み込んでおりＵＶスペクトルの範囲内で光を吸収する第１の光重合開始剤を含む第１の重合可能な組成物の硬化物である1次のコーティングと、
前記ファイバの前記1次のコーティングを実質的に包み込んでおりＵＶスペクトルの範囲内で光を吸収する第２の光重合開始剤を含む第２の重合可能な組成物の硬化物である２次のコーティングと、を含み、
前記第２の光重合開始剤に対する平均積分強度がＵＶスペクトルの範囲の少なくとも１部において前記１次の光重合開始剤に対する平均積分強度の９５％以下である、ことを特徴とする光ファイバ。
【請求項２】
前記ＵＶスペクトルの範囲の１部が略３６０乃至４２０ｎｍの間であることを特徴とする請求項１記載の光ファイバ。
【請求項３】
前記第２の光重合開始剤に対する前記平均積分強度が略３６０乃至４２０ｎｍの間において前記１次の光重合開始剤に対する前記平均積分強度の８５％以下であることを特徴とする請求項１記載の光ファイバ。
【請求項４】
前記第１の光重合開始剤がビスアシルフォスフィン酸化物を含むことを特徴とする請求項３記載の光ファイバ。
【請求項５】
前記第２の光重合開始剤が略３６０ｎｍ乃至略４１０ｎｍの範囲内で略０．００１／μｍより大なる平均積分強度を有することを特徴とする請求項３記載の光ファイバ。
【請求項６】
前記第２の光重合開始剤がモノアシルフォスフィン酸化物を含むことを特徴とする請求項５記載の光ファイバ。
【請求項７】
ＵＶスペクトルの範囲内で光を吸収する第１の光重合開始剤を含む第１の重合可能な組成物によってファイバをコーティングする第１コーティングステップと、
ＵＶスペクトルの範囲内で光を吸収しかつＵＶスペクトルの範囲の少なくとも１部において前記１次の光重合開始剤に対する平均積分強度の９５％以下である平均積分強度を有する第２の光重合開始剤を含んでいる第２の重合可能な組成物によって当該被覆されたファイバをコーティングする第２コーティングステップと、
前記第１および第２の重合可能な組成物の硬化を効果的に促進する状態の紫外線源で当該２重被覆ファイバを露光して光ファイバを形成する露光ステップと、を含むことを特徴とする光ファイバの製造方法。
【請求項８】
前記２重被覆ファイバを露光するステップは、前記第２コーティングステップに続いて実施され、
前記第２コーティングステップの前に、前記第１の重合可能な組成物の硬化を有効に促進する状態の紫外線源で当該単層被覆ファイバを露光するステップが含まれる、ことを特徴とする請求項７記載の方法。
【請求項９】
前記第１の重合可能な組成物を冷却するステップを含むことを特徴とする請求項７記載の方法。
【請求項１０】
前記冷却するステップは前記第１の重合可能な組成物の温度を効果的に低下させる状態で当該被覆ファイバの周囲にガスを通過させるステップを含むことを特徴とする請求項９記載の方法。
【請求項１１】
前記２重被覆ファイバを露光するステップの間に赤外線エネルギーによって前記第１の重合可能な組成物または前記１次のコーティングを露光することを防止するステップが含まれることを特徴とする請求項７記載の方法。
【請求項１２】
前記防止するステップは前記紫外線源と前記２重被覆ファイバとの間に赤外用フィルタを提供するステップを含むことを特徴とする請求項１１記載の方法。
【請求項１３】
光ファイバ上の１次のコーティングに対する硬化の程度を上昇せしめる方法であって、
ＵＶスペクトルの範囲内で光を吸収する第１の光重合開始剤を含む第１の重合可能な組成物とＵＶスペクトルの範囲内で光を吸収しかつＵＶスペクトルの範囲の少なくとも１部において前記１次の光重合開始剤に対する平均積分強度の８５％以下である平均積分強度を有する第２の光重合開始剤を含む第２の重合可能な組成物とを光ファイバにコーティングするステップと、
前記第１および第２の重合可能な組成物の硬化を効果的に促進する状態の紫外線光源で当該２重被覆ファイバを露光するステップと、を含み、
前記第１および第２の光重合開始剤に対する積分強度が異なることが紫外線に対する第１の重合可能な組成物の露光量を増加させて前記１次のコーティングに対する硬化の程度を上昇せしめる、ことを特徴とする方法。
【請求項１４】
前記ＵＶスペクトルの範囲の１部が略３６０ｎｍ乃至略４２０ｎｍの間であることを特徴とする請求項１３記載の方法。
【請求項１５】
前記第１の光重合開始剤が略３６０ｎｍ乃至略４２０ｎｍの範囲内で略０．００１／μｍよりも大なる平均積分強度を有することを特徴とする請求項１３記載の方法。
【請求項１６】
前記第２の光重合開始剤が略３６０ｎｍ乃至略４１０ｎｍの範囲内で略０．００１／μｍよりも大なる平均積分強度を有することを特徴とする請求項１３記載の方法。
【請求項１７】
前記２重被覆ファイバを露光するステップの間に赤外線エネルギーに対して前記第１の重合可能な組成物または前記１次のコーティングを露光することを防止するステップが含まれることを特徴とする請求項１３記載の方法。
【発明の詳細な説明】
【技術分野】
【０００１】
本発明は、ファイバコア上に設けられた１次のコーティング対する硬化の程度を改善する方法およびこの方法により製造された光ファイバに関する。
【背景技術】
【０００２】
光ファイバの一般的な幾何的形状は、ファイバの中心に位置する円柱状のコアと、該コアを囲繞する円柱状のクラッド（コアおよびクラッドとをあわせてガラスファイバを形成している）と、該クラッドを囲繞する１次の若しくは内部コーティングと、該１次のコーティングを囲繞する２次の若しくは外部コーティングと、によって特徴づけられている。１次のコーティングは、ガラスファイバに直接形成されて、硬化された時に、該ガラスファイバを包み込むする軟らかくて弾性を有する可撓性の物質からなる。該ファイバが曲げられるか、ケーブルで繋がれるかまたは巻き取られるときに、該１次のコーティングは、該ガラスファイバを保護して衝撃を吸収するための緩衝材として作用する。２次のコーティングは、１次のコーティングの上に設けられて、処理中および使用中に該ガラスファイバが損傷することを防止する強い保護外層として機能する。
【０００３】
２重コーティング系を有する光ファイバを調製する１つのアプローチは、１次のコーティング物質がガラスファイバに配されて当該１次のコーティングが硬化され、その後に２次のコーティング物質が当該１次の被覆ファイバに配されて当該１次のコーティングが硬化される、ことによって行われる。かかる工程は、ウェット−オン−ドライコーテング法として公知である。２重コーティング系を有する光ファイバを調製する他のアプローチは、１次のコーティング物質をガラスファイバに配して続いて２次のコーティング物質が配されて、その後に当該１次の及び第２コーティングの両方が同時に硬化される点に代えられる。かかる工程は、ウェット−オン−ウェットコーティング法として公知である。
現在、ウェット−オン−ドライコーティング法およびウェット−オン−ウェットコーティング法の両方とも、１次のコーティングの硬化の程度によって、速度が制限されている。ウェット−オン−ドライプロセスにおいて、当該１次の被覆ファイバは、該１次のコーティングが十分に硬化するまで、更に被覆される若しくは取扱われることが出来ない。たとえそのようにしても、該１次のコーティングが低硬化性である故、それは低い有効モジュラスを有し、欠陥を発生させやすい。同様に、ウエット−オン−ウエットプロセスに対してさえも、被覆された光ファイバの取扱い及び処理は、１次のコーティングが十分に硬化されるまで行うことは出来ない。これらも、欠陥が発生しやすい。
【０００４】
従って、より早く硬化の程度を高めて１次のコーティング組成物を利用することが望まれており（すなわち経済的な面から）、これによって光ファイバの製造および取り扱いよって発生するファイバの欠陥の数および／または重大度を低減するとともにファイバの製造の処理速度を向上させることができる。
【０００５】
本発明は、従来技術における上記の欠点を解決する方向に導くものである。
【発明の開示】
【課題を解決するための手段】
【０００６】
本発明の第１の実施例は、少なくともコアを含むファイバと、該ファイバを実質的に包み込んでおりＵＶスペクトルの範囲内で光を吸収する第１の光重合開始剤を含む第１の重合可能な組成物の硬化物である１次のコーティングと、該ファイバの該１次のコーティングを実質的に包み込んでおりＵＶスペクトルの範囲内で光を吸収する第２の光重合開始剤を含む第２の重合可能な組成物の硬化物である２次のコーティングと、を含み、該第２の光重合開始剤に対する平均積分強度がＵＶスペクトルの範囲の少なくとも１部において該１次の光重合開始剤に対する平均積分強度の９５％以下である、ことを特徴とする光ファイバに関する。
【０００７】
本発明の第２の実施例は、ＵＶスペクトルの範囲内で光を吸収する第１の光重合開始剤を含む第１の重合可能な組成物によってファイバをコーティングする第１コーティングステップと、ＵＶスペクトルの範囲内で光を吸収しかつＵＶスペクトルの範囲の少なくとも１部において該１次の光重合開始剤に対する平均積分強度の９５％以下である平均積分強度を有する第２の光重合開始剤を含んでいる第２の重合可能な組成物によって当該被覆されたファイバをコーティングする第２コーティングステップと、該第１および第２の重合可能な組成物の硬化を効果的に促進する状態のある紫外線源で当該２重被覆ファイバを露光して光ファイバを形成する露光ステップと、を含むことを特徴とする光ファイバの製造方法に関する。
【０００８】
本発明の第３の実施例は、本明細書にて詳述したあらゆる光ファイバの製造方法によって製造される光ファイバに関する。
【０００９】
本発明の第４の実施例は、光ファイバ上の１次のコーティングに対する硬化の程度を上昇せしめる方法に関する。当該方法は、ＵＶスペクトルの範囲内で光を吸収する第１の光重合開始剤を含む第１の重合可能な組成物とＵＶスペクトルの範囲内で光を吸収しかつＵＶスペクトルの範囲の少なくとも１部において該１次の光重合開始剤に対する平均積分強度の９５％以下である平均積分強度を有する第２の光重合開始剤を含む第２の重合可能な組成物とを光ファイバにコーティングするステップと、該第１および第２の重合可能な組成物の硬化を効果的に促進する状態の紫外線光源で当該２重被覆ファイバを露光するステップと、を含み、該第１および第２の光重合開始剤に対する積分強度が異なることが紫外線に対する第１の重合可能な組成物の露光量を増加させて該１次のコーティングに対する硬化の程度を上昇せしめる、ことを特徴とする。
【００１０】
本発明の第５の実施例は、実質的に１直線に並べられた本発明の複数の光ファイバと当該複数の光ファイバを包み込むマトリックスとを含むことを特徴とする光ファイバリボンもしくは束に関する。
【００１１】
幾つかの利益が、本発明の製造物および製造方法に関して実現される。第１番目に、１次のコーティング組成物に対する１次の硬化の程度を上昇せしめることによって、１次のコーティングの硬化速度が、比較量だけ増加する。本発明において実施されているように、該１次の硬化の程度がほぼ１０パーセント上昇することによって、１次のコーティングの硬化速度がほぼ１０パーセント上昇した。硬化速度のかかる上昇はより早い処理速度に効果的に変換されても良く、より大量の光ファイバの生産が可能になる。第２番目に、製造された光ファイバは、硬化の程度を大きくすることによって質的に高められる。この結果、ファイバの欠陥が発生する危険性が減少し、特に光ファイバの寿命の前に、取扱い（すなわち巻き取ることおよび逆に解くこと）を大幅に許容することができる光ファイバが得られる。
【発明を実施するための最良の形態】
【００１２】
本発明のある実施例は、図１に示された光ファイバに関する。光ファイバ１０は、コア１２と１つ以上のクラッド層１４とを有するファイバと、該ファイバを実質的に包み込んでいる１次のコーティング１６と、該ファイバ上の該１次のコーティングを実質的に包み込んでいる２次のコーティング１８と、を含む。
【００１３】
１次のコーティングは、ＵＶスペクトルの範囲内で光を吸収する第１の光重合開始剤を含む第１の重合可能な組成物の硬化物である。本明細書において使用されている「ＵＶスペクトル」は、略１５０ｎｍ乃至略４２０ｎｍの波長を有する光を意味している。第１の光重合開始剤が紫外線を吸収するＵＶスペクトルの範囲は、少なくとも略１９０ｎｍ乃至略４２０ｎｍの間であり、より好ましくは略２５０ｎｍ乃至略４２０ｎｍの間であり、もっとも好ましくは略３００乃至４２０ｎｍの間である。
【００１４】
２次のコーティングは、第２の光重合開始剤を含む第２の重合可能な組成物の硬化物である。該第２の光重合開始剤に対する平均積分強度が、該第１の光重合開始剤が光を吸収するＵＶスペクトルの範囲の少なくとも１部において該第１の光重合開始剤に対する平均積分強度の９５%以下であるように、該第２の光重合開始剤が選択される。該第２の光重合開始剤の平均積分強度は、該第１の光重合開始剤が光を吸収するＵＶスペクトルの範囲の少なくとも１部において第１の光重合開始剤に対する平均積分強度の９０％以下であることが好ましく、８５％以下であることがより好ましく、８０％以下であることがさらにより好ましい。
【００１５】
光重合開始剤の積分強度は、ＵＶスペクトル（特に第１の光重合開始剤が紫外線を吸収するＵＶスペクトルの範囲）内における光重合開始剤の吸光度特性の単位である。積分強度は、吸光度スペクトルにおける面積の単位である。本明細書にて使用されている「平均積分強度」は、コーティング（すなわち１次のもしくは２次のコーティング）の厚さによって正規化された光重合開始剤の積分強度を意味している。
【００１６】
第２の光重合開始剤の平均積分強度は、第１の光重合開始剤が光を吸収するＵＶスペクトルの範囲の１部において第１の光重合開始剤の平均積分強度の９５％以下（好ましくは９０％以下、より好ましくは８５%以下、さらにより好ましくは８０％以下）であるときに、１次のコーティングの１次の硬化の程度の向上が達成される。上記のことは、２つの別個のアプローチまたはこれらの組み合わせを使用して達成できる。
【００１７】
第１のアプローチにおいて、第１および第２の光重合開始剤の両方が同じ範囲の紫外線を吸収し、かつ該第２の光重合開始剤が上記した範囲の少なくとも１部において該第１の光重合開始剤よりも小なる光を吸収し、該第２の光重合開始剤が上記部分において該第１の光重合開始剤の平均積分強度の９５％以下（好ましくは９０％以下、より好ましくは８５％以下およびさらにより好ましくは８０％以下）の平均積分強度を有する。
【００１８】
第２のアプローチにおいて、第１および第２の光重合開始剤が吸収する紫外線の範囲が異なり、その結果、該第１の光重合開始剤が光を吸収する範囲の１部に窓があり、かかる範囲において該第２の光重合開始剤は実質的に光を吸収しない（すなわち吸光度が０．０００５／μｍ未満）。
【００１９】
第３のアプローチにおいて、最初の２つのアプローチに記載した状況の両方が用いられる。すなわち、該第１の光重合開始剤が紫外線を吸収する範囲の第１の部分において、該第１および第２の光重合開始剤の両方が紫外線を吸収するものの該第２の光重合開始剤の平均積分強度はＵＶ範囲の該第１の部分において該第１の光重合開始剤の平均積分強度の９５％以下（好ましくは９０％以下、より好ましくは８５％以下、およびさらにより好ましくは８０％以下）であり、該第１の光重合開始剤が紫外線を吸収する範囲の第２の部分において、該第２の光重合開始剤は実質的に光を吸収しない（すなわち吸光度が０．０００５／μｍ未満）。
【００２０】
ある実施例によれば、第１の光重合開始剤は略３７０ｎｍ乃至略４２０ｎｍの範囲において略０．００１／μｍよりも大なる平均積分強度を有することによって特徴づけられているのに対して、第２の光重合開始剤は略３７０ｎｍ乃至略４１０ｎｍの範囲において略０．００１／μｍよりも大なる平均積分強度を有することによって特徴づけられている。該第２の光重合開始剤は、３７０ｎｍ乃至４２０ｎｍの大部分の範囲において該第１の光重合開始剤の平均積分強度の略８０%の平均積分強度を有することによって特徴づけられる。しかし、該第２の光重合開始剤は、略４１０ｎｍ乃至略４２０ｎｍの窓において、実質的に紫外線を吸収せず、比例平均積分強度は、当該窓の範囲内で８０%未満である。その結果、当該窓の範囲内の紫外線のほとんどが、１次のコーティングに到達して当該コーティングの硬化を促進する。
【００２１】
本発明の組成物に使用される場合、光重合開始剤は急速な紫外線硬化を提供するのに十分な量が存在する。通常、光重合開始材は略０．５乃至略１０．０重量パーセント含まれ、より好ましくは略１．５乃至略７．５重量パーセント含まれる。光重合開始剤は、少量ではあるものの照射による硬化を促進するのに十分な量で使用され、コーティング組成物の早期のゲル化が生じることなく適当な硬化速度を提供しなければならない。望ましい硬化速度とは、コーティング組成物を実質的に硬化させるのに十分な速度である。モジュラス曲線対線量において測定されるように、略２５乃至３５μｍのコーティング厚に対する好適なＵＶ線量は、たとえば１．０Ｊ／ｃｍ2未満であり、好ましくは０．５Ｊ／ｃｍ2未満である。
【００２２】
好適な第１の光重合開始剤としては、ビスアシルフォスフィン酸化物（bisacylphosphine oxide，ＢＡＰＯ）、α−ヒドロキシケトン（α hydroxy ketones）およびこれらの組み合わせが挙げられるものの、これに限定されるものではない。ＢＡＰＯを含んでいる光重合開始剤は、Ｉｒｇａｃｕｒｅ  ８１９およびＩｒｇａｃｕｒｅ  １８５０を含み、その両方はニューヨーク州タリータウンにあるチバ・スペシャリティ・ケミカル社（Ciba Specialty Chemical（Tarrytown, NY））から入手できる。α−ヒドロキシケトンを含んでいる光重合開始剤は、Ｉｒｇａｃｕｒｅ  １８４を含み、チバ・スペシャリティ・ケミカル社から入手できる。
【００２３】
ある好適な第２の光重合開始剤としては、例えばニュージャージ州のマウントオリーブにあるビーエーエスエフ社（BASF Corp. (Mount Olieve, NJ）から手に入るＬｕｃｉｒｉｎ  ＴＰＯなどのモノアシルフォスフィン酸化物（monoacylphosphine oxide，ＭＡＰＯ）が挙げられるものの、これに限定されるものではない。
【００２４】
該第１および第２のコーティング組成物において、第１および第２の光重合開始剤の好適な組み合わせは、それぞれＢＡＰＯを含有する光重合開始剤とＭＡＰＯを含有する光重合開始剤である。
【００２５】
第１および第２の重合可能な組成物は、コーティング組成物を調製するための標準技術および成分を使用して形成される。かかるコーティング組成物は、一般的に１つ以上のモノマー成分および任意に１つ以上のオリゴマー成分を含む。
【００２６】
使用する場合、重合可能な組成物のオリゴマー成分は、単一の種類のオリゴマーを含むこととしても良く、または２つ以上のオリゴマーが組み合わされたものを含むこととしても良い。使用された場合に、オリゴマーは付加重合ができることが好ましい。（例えばエチレン不飽和オリゴマー）。好適なオリゴマーは単官能基オリゴマーもしくは多官能基オリゴマーのいずれかであっても良いものの、多官能基オリゴマーが好ましい。オリゴマー成分は、単官能基オリゴマーおよび多官能基オリゴマーの組み合わせであることとしても良い。本発明の組成物に使用されるオリゴマーは、アクリレート、メタクリレート、アクリルアミド、Ｎ−ビニルアミド、スチレン、ビニルエーテル、ビニルエステル、またはポリエーテル基、ポリエステル基、ポリカーボネート基、ポリアミド基、ポリウレタン基およびポリウレア基などの周知の官能基を有するジイソシアナート骨格の化合物を含むことができる。このタイプの典型的なオリゴマーは、２０００年１１月２７日に出願されたシェング氏（Sheng）らによる米国仮特許出願第０９／７２２，８９５号、および１９９９年４月２９日に出願されたフュークス氏（Fewkes）らによる米国仮特許出願第０９／３０１，８１４号に記載されており、これらは本明細書に組み込まれたものとする。
【００２７】
ウレタンアクリレートオリゴマーは、脂肪族もしくは芳香族のジイソシアナートを２個の水酸基を含むポリエーテルまたはポリエステル（最も一般的にはポリオキシアルキレングリコール（例えばポリエチレングリコール））と反応することによって一般的に提供される。かかるオリゴマーは、一般的に４乃至１０個のウレタン基を有し、高分子量（例えば２０００−８０００）であることとしても良い。しかし、５００−２０００の範囲の分子量を有する、低分子量オリゴマーも使用できる。コーディー氏（Coady）らによる米国特許第４，６０８，４０９号およびビショップ氏（Bishop）らによる米国特許第４，６０９，７１８号は、かかる合成を詳細に記載しており、これらは本明細書に組込まれたものとする。
【００２８】
耐湿性のオリゴマーを使用することが望まれる場合、それらは類似の方法で合成されても良い。但し、極性のポリエーテルまたはポリエステルグリコールが避けられて、大部分が飽和しており大部分が無極性の脂肪族ジオールが選ばれることを除く。これらのジオールは、たとえば２−２５０個の炭素原子のアルカンまたはアルキレンジオールを含み、かつエーテルまたはエステル基を実質的に含ないことが好ましい。これらの系において得られる分子量およびオリゴマー粘性の範囲は、不飽和の極性オリゴマー系において得られる当該特性の範囲と同様である。したがって、粘性およびコーティング特性は実質的に変化しないで維持できる。これらのコーティングに含まれる酸素の含有量を少なくすることによって、被覆されるガラスファイバの表層に対するコーティングの接着特性を許容できないほどに低下させてしまうということがないことが判った。
【００２９】
周知の如く、合成工程においてジオールまたはポリオールの代替としてジアミンまたはポリアミンを単に置換することによって、ポリウレア成分がこれらの方法によって得られたオリゴマーに組み込まれても良い。現在のコーティング系において僅かな割合のポリウレア成分が存在することは、コーティング特性に悪影響を及ぼすとみなされない。また、これは、合成に使用されるジアミンまたはポリアミンが当該系の耐湿性を損ねるのを避けるためにほぼ非極性であり飽和されているものであることによってのみ提供される。ポリカーボネート成分が、上記方法によって調製されるオリゴマーに組み込まれても良い。
【００３０】
重合が可能な組成物のモノマー成分は単一の種類のモノマーを含むこととしても良く、または、２つ以上のモノマーの組み合わせとしても良い。必須ではないものの、組成物が実質的にオリゴマー成分を含まない場合に、モノマー成分は２つ以上のモノマーを組み合わせたものであることが好ましい。当該モノマーはエチレン不飽和モノマーであることが好ましい。エチレン不飽和モノマーは、それらを架橋できる種々の官能基を含むこととしても良い。単官能基のモノマーが当該組成物に導入できるにもかかわらず、エチレン不飽和モノマーは、多官能基（すなわち各々が２つ以上の官能基を有する）であることが好ましい。本発明に使用されるエチレン不飽和モノマーに好適な官能基は、アクリレート、メタクリレートエステル、アクリルアミド、N−ビニルアミド、スチレン、ビニルエーテル、ビニルエステル、酸性エステルおよびこれらの組み合わせ（すなわち多官能性モノマー）が挙げられるものの、これに限定されるものではない。上記のタイプの典型的なモノマーは、２０００年１１月２７日に出願されたシェング（Sheng）氏らによる米国仮特許出願第０９／７２２，８９５号および１９９９年４月２９日に出願されたフューク氏（Fewkes）らによる米国仮特許出願第０９／３０１，８１４号に記載されており、これらは本明細書に含まれたものとする。
【００３１】
一般的に、略８０％以上の転化（すなわち硬化された場合）が可能な個々のモノマーは、低い転化速度を有するものよりも好ましい。低い転化速度を有するモノマーが、硬化生成物の所定の特性（すなわち強度）に応じて当該組成物に導入されても良い。一般的に、より高い転化速度によって、より強い硬化生成物が得られる。
【００３２】
最も好適なモノマーは、市販されているもの若しくは公知の反応スキームを用いて容易に合成できるものである。たとえば、大部分の単官能性モノマーは、公知技術の合成スキームに従って妥当なアルコールまたはアミドをアクリル酸またはアクリロイル塩化物と反応させることによって合成できる。
【００３３】
上述の如く、本発明を実施する際に使用されるコーティング組成物は、上記したタイプの光重合開始剤を含むものである。加えて、当該組成物は、熱重合開始剤、化学重合開始剤、電子ビーム重合開始剤、マイクロ波重合開始剤および化学線の放射による重合開始剤を含む他の重合開始剤を含有することとしても良い。
【００３４】
種々のコーティング組成物は、添加剤若しくは添加剤を組み合わせたものを含むことができる。好適な添加物としては、酸化防止剤、触媒、潤滑剤、低分子量非架橋樹脂、付着プロモータ（シャスタック氏（Shustack）による米国特許第５，１４６，５３１号および１９９９年４月２９日に出願されたフュークス氏（Fewkes）らによる米国仮特許出願第０９／３０１，８１４号に記載されており、これらは本明細書に組み込まれたものとする。）、粘着付与剤（１９９９年１２月３０日に出願されたフュークス氏（Fewkes）らによる米国仮特許出願第０９／４７６，１５１号に記載されており、これは本明細書に組み込まれたものとする。）、および安定剤が挙げられるものの、これに限定されるものではない。いくつかの添加剤は、硬化工程を制御するように作用できる。その結果、コーティング生成物の物理的性質（例えばモジュラス、ガラス転移温度）が影響を受ける。その他の添加剤は、たとえば解重合反応若しくは酸化分解反応に対して保護することによってコーティング生成物の保全に影響を及ぼすことができる。
【００３５】
好適な１次のおよび２次のコーティング組成物の幾つかは、様々な販売業者（例えばイリノイ州エルギンにあるディーエスエム・デソテック社（DSM Desotech（Eligin, Illinois）））から入手できる。これらの光重合開始剤を基礎としてかかるコーティング組成物を適切に選択することによって、コーティング組成物の異なる組み合わせが、本明細書において記載されている光ファイバを調製し、１次のコーティングに対してより高い程度の硬化を与える、ことに使用されても良い。
【００３６】
本発明の他の実施例は、本発明の光ファイバを製造する方法に関する。
【００３７】
コアおよびクラッド層を有するファイバは、公知の設備（例えば線引きタワー）を使用している公知の方法によって、単一の操作で一般的に製造される。ファイバは、ガラス若しくはガラスセラミック材から形成されることが好ましいものの、これに限定されない。ファイバを形成する好適な方法は、次のものが含まれる。すなわち、２重るつぼ法（たとえば、“ミッドウインター著、「伝送用光ファイバ」、ニューヨーク、ジョン・ワイリー、１９７９年、第１６６−１７８頁（Midwinter, Optical Fibers for Transmission, New York, John Wiley, pp.166-178 (1979）)”に記載されており、これは本明細書に組み込まれたものとする。）、ロッド−イン−チューブ法及び不純物が添加された蒸着シリカプロセス（化学蒸着法（“ＣＶＤ”）または気相酸化法と一般に称されている）が含まれる。
【００３８】
２重るつぼ法において、単一ファイバは、コア用ガラス材およびクラッド層用ガラス材をそれぞれ含んでいる１組のるつぼから線引きされる。開口または開口部のその中が一方が他方の上になるように同心で整列されて、該るつぼが形成される。たとえば、コアガラス物質の溶融物が１つのるつぼの開口部から流れた時に、混合溶融物が第２るつぼの開口部から流れることによってコア物質がクラッドガラス物質の溶融物に接触しかつ囲繞される。ガラスファイバは、その後に第２るつぼの開口部から流れる結合溶融物から線引きされる。プリフォームを調製する必要性が避けられることから、２重るつぼ法が望ましい。
【００３９】
種々のＣＶＤプロセスが公知であり、コア及びクラッド層物質を含むプリフォームを生産するのに適している。これらは、外部ＣＶＤプロセス（ブラッケンシップ氏ら、「光導波路ファイバを製造する外部蒸着法」、  アメリカ電気・電子通信学会  量子エレクトロニクス誌、１９８２年，第１８号，第１４１８−１４２３頁（Blakenship et al., "The Outside Vapor Deposition Method of Fabricating Optical Waveguide Fibers" IEEE J. Quantum Electron., 18:1418-1423(1982)）に記載され、これは本明細書に含まれるものとする。）、軸蒸着法（イナダ氏、「気相軸蒸着法によるファイバ製造方法の最近の動向」  アメリカ電気・電子通信学会  量子エレクトロニクス誌、１９８２年，第１８号，第１４２４−１４３１頁（Inada, "Recent Progress in Fiber Fabrication Techniques by Vapor-phase Axial Deposition", IEEE J. Quantum Electron., 18:1424-1431(1982)）に記載され、これは本明細書に含まれるものとする。）、および改良されたCVD法若しくは内側蒸着法（ナゲル氏ら、「改良された化学蒸着（MCVD）工程と特性の概要」、  アメリカ電気・電子通信学会  量子エレクトロニクス誌、１９８２年，第１８号，第４５９−４７６頁（Nagel et al., "An Overview of the Modified Chemical Vapor Deposition (MCVD) Process and Performance", IEEE J. Quantum Electron., 18:459-476 (1982)）に記載されており、これは本明細書に組み込まれたものとする。）を含む。
【００４０】
一旦円柱形のプリフォームが調製され、それが例えば略２０００℃の温度に局所的にかつ対称的に加熱される。プリフォームが加熱された時に、該プリフォームが炉に送られて、ガラスファイバが溶融物から線引きされる。
【００４１】
ガラスファイバを調製するためのアプローチに関わらず、１次の及び２次のもしくは他のコーティング組成物が該ガラスファイバに（好ましくは冷却後直ちに）形成される。簡潔に記載すると、図２に示される如く、製造工程は、ファイバを線引きする工程と、コーティング装置２２（例えば、型および突端を含む）によって重合可能なコーティング組成物でファイバをコーティングする工程と、硬化装置２４内で該コーティングを硬化して単一のコーティング層若しくは複数のコーティング層を形成する硬化工程と、を含み、当該ファイバは巻取装置２６によって巻きとられる。
【００４２】
本発明のコーティング方法は、ウェット−オン−ドライプロセス（wet-on-dry process）かウェット−オン−ウェットプロセス（wet-on-wet process）の何れかであることとしても良い。
【００４３】
ウェット−オン−ドライプロセスにおいて、コーティング方法は、上述の如き第１の重合可能な組成物でファイバをコーティングする工程と、該第１の重合可能な組成物の硬化を効果的に促進する状態の紫外線源で当該コーティングされたファイバを露光して該ファイバを実質的に包み込む部分的に硬化された１次のコーティングを有する１次の被覆ファイバを形成する露光工程と、上述の如き第２の重合可能な組成物で該１次の被覆ファイバをコーティングする第２コーティング工程と、該第２の重合可能な組成物の硬化を効果的に促進する状態の紫外線源で当該被覆されたファイバを露光する工程と、該部分的に硬化された１次のコーティングを更に硬化する工程と、を含み、これによって光ファイバが形成される。
【００４４】
ウェット−オン−ウェットプロセスにおいて、コーティング方法は、上記のごとき第１の重合可能な組成物でファイバをコーティングするステップと、上記のごとき第２の重合可能な組成物で当該１次の被覆されたファイバをコーティングする第２のコーティングステップと、その後に該第１および第２の重合可能な組成物の硬化を効果的に促進する状態の紫外線源で当該被覆されたファイバを露光するステップと、を含み、これによって光ファイバが形成される。移動しているガラスファイバに２層のコーティング組成物を形成するある方法は、テイラー氏（Taylor）による米国特許第４，４７４，８３０号に開示されており、これは本明細書に組み込まれたものとする。ガラスファイバの上に２層のコーティング組成物を形成する他の方法は、ランネル氏（Rannell）らによる米国特許第４，５８１，１６５号に開示されており、これは本明細書に組み込まれたものとする。
【００４５】
コーティング工程は、ガラスファイバ（または既にコーティングされたファイバ）に形成されるべき特定のコーティング組成物を含む容器に通すことによって一般的に行われる。その後で、コーティング組成物の厚さが、上記の如く硬化される前に被覆されたファイバを型に通すことによって調整される（すなわち略２５乃至３５ｎｍ）。
【００４６】
コーティングの硬化は、他のいかなる適当な媒体（すなわち他の重合開始剤が該組成物中に含まれる場合）と同様に光重合開始剤を活性化するための紫外線源を使用して実施される。好適な紫外線源は、メリーランド州のゲーサーズバーグにあるフュージョン・ユーブイ・システムズ社（Fusion ＵＶ Systems（Gaithersburg,Maryland））から入手できるＤ−球である。該紫外線源は、ウェット−オン−ドライプロセスにおける両方の硬化工程（すなわち、１次のおよび２次のコーティングを硬化するための第１および第２の露光ステップ）に対して同一であることとしても良い。
【００４７】
第１および第２のコーティング組成物において光重合開始剤の組み合わせを使用することに加えて、他のステップが、さらに１次のコーティングの硬化の程度をより促進するために用いられても良い。かかるステップは、以下に記載されており、単独でもしくは組み合わせて使用されても良い。
【００４８】
あるアプローチによれば、第１の重合可能な組成物は、それがファイバに設けられた後（すなわち１次のコーティング工程の後）、または紫外線源で露光する間（すなわち１次のコーティングを転換している間）、またはその両方、の何れかで冷却される。第１の重合可能な組成物（第１コーティングと同様）を冷却する工程は、第１の重合可能な組成物の温度を効率よく低下させる状態で被覆されたファイバの周囲にガスを通過させることによって実施されても良い。該ガスとして、第１の重合可能な組成物の成分に対して実質的に不活性（すなわち非酸化性）であるいかなるガスが使用されても良い。好適なガスとしては、窒素、アルゴン、ヘリウム、二酸化炭素またはこれらの組み合わせが挙げられるものの、これに限定されるものではない。第１の重合可能な組成物を冷却するために使用されるタイプの紫外線硬化管は、メンサウ氏（Mensah）らによる米国特許第４，６３６，４０５号に開示されており、これは本明細書に組み込まれたものとする。
【００４９】
他のアプローチによれば、第１の重合可能な組成物に赤外線エネルギーを露光することが、紫外線源で被覆されたファイバを露光する間において、防止される。赤外線エネルギーの露光を減らす工程は、紫外線源と被覆されたファイバとの間に赤外用フィルタを配置することによって達成できる。好適な赤外用フィルタとしては、金の薄膜層（すなわち５００μｍ以下）と同様に、ＣｕＳＯ4，ＣｏＣｌ2等の赤外吸収物質の有無にかかわらず水が含まれる。紫外線硬化管にかかる赤外用フィルタが使用されたものは、メンサウ氏（Mensah）らによる米国特許第４，６３６，４０５号に開示されており、これは本明細書に組み込まれたものとする。
【００５０】
また他のアプローチによれば、第１の重合可能な組成物に赤外エネルギーを露光することは、紫外線以外を吸収するダイクロイックミラーを紫外線硬化管に取付けることによって防止される。ダイクロイックミラーは、紫外線源とは反対側のファイバの側部に配置され、これによって紫外線源から放出された紫外線がファイバおよびそのコーティング（群）に再度向けられて紫外線以外は吸収される。非紫外線吸収ダイクロイックミラーはフュージョン・ユーブイ・システムズ社から購入できる。
【００５１】
本発明の他の実施例は、光ファイバ上の１次のコーティングに対する硬化の程度を上昇せしめる方法に関する。かかる方法は、上記の如き光ファイバを調製する工程によって実施される。上記したウェット−オン−ドライプロセスが実施される場合、第１の重合可能な組成物でコーティングした後すぐに紫外線源で露光して１次のコーティングを少なくとも部分的に硬化させ、かつ第２の重合可能な組成物でコーティングした後すぐに紫外線源で露光して１次のコーティングの硬化の程度を上昇させる。上記したウェット−オン−ウェットプロセスが実施される場合、紫外線源による露光は、１次のおよび２次のコーティングの両方を同時に硬化せしめるのに十分であるものの、平均積分強度の差分（すなわち９５％未満）によって１次のコーティングに対する硬化の程度が上昇する。
【００５２】
１次のコーティングに対する硬化の程度を更に促進する種々のアプローチ（すなわち組成物を冷却すること若しくは赤外線の露光を減らすこと）が、個々にもしくは組み合わされて実施されても良い。
【００５３】
さらに、本発明の実施例は、実質的に１列に並べられている本発明の複数の光ファイバと、当該複数の光ファイバを包み込むマトリックスとを含む光ファイバリボンまたは束に関する。
【００５４】
かかる実施例の１つが図３に示されている。図に示されているように、本発明の光ファイバリボン３０は、実質的に平面になるように互いに実質的に１列に整列されてかつマトリックス３２によって包み込まれた単一層若しくは多層にされた複数の光ファイバ１０を含む。実質的に平坦にすることによって、光ファイバ１０がファイバの直径の略１／２よりも大なる距離だけ共通平面から離れないことが企図される。実質的に１列に並べることによって、光ファイバ１０が、光ファイバリボン３０の長さ方向に沿って、他の光ファイバと概して平行になることが企図される。図３において、光ファイバリボン３０は、１６本の光ファイバ１０を含むものの、幾つかの光ファイバ１０（例えば２以上）が特定の用途に使用される光ファイバリボン３０を形成するように使用されても良く、これは当業者にとって明らかである。.
本発明の光ファイバリボンは、光ファイバリボンを製造する従来の方法によってあらゆる公知の構造（例えば端部で接着されたリボン，薄く包み込まれたリボン，厚く包み込まれたリボンもしくは複数層のリボン）でマトリックス３２によって包み込まれても良い。
【００５５】
基本的に、光ファイバリボンは、標準的な方法によって製造される。たとえば、光ファイバリボンを形成する公知の方法（マイヤー氏（Mayr）による米国特許第４，７５２，１１２号およびオーストリッチ氏（Oestreich）らによるおよび米国特許第５，４８６，３７８号に記載され、これらは本明細書に組み込まれたものとする。）によって、複数の実質的に平坦に並べられた光ファイバの配列に、マトリックス組成物（上記した２次のコーティング組成物と同じ）が配されて硬化されても良い。変形例として、２次のコーティングが溶剤によって溶かされてもよく、湿っている間に、湿っているコーティングが再重合する前に複数の光ファイバが束ねられてても良い。これによって、該複数のファイバが、実質的に平坦で、実質的に１直線に並べられた状態で互いに結合される。
【００５６】
本明細書に示されていないものの、当業者にとって、本発明のファイバが複数の実質的に１直線に並べられた光ファイバと該複数の光ファイバを包み込むマトリックスとを含むファイバ束（例えばブローウンファイバサブユニット（blown fiber subunits））に使用できることは明確である。ファイバ束は、本明細書に示された複数の光ファイバが実質的に平坦に配列されない点においてリボンとは異なっている。上記したサブユニットの一般的な構造は、カイン氏（Cain）らによる米国特許第５，０４６，８１５号において開示されており、これは本願明細書に組み込まれたものとする。該ファイバ束は、光ファイバリボンと全く同じ方法で製造されても良い。
【００５７】
実施例
以下の実施例は、本発明の実施例を図示して提供されているものの、発明の範囲を限定することを企図しているものではない。
実施例１−１次の及び２次のコーティング組成物の準備
１次の及び２次のコーティング組成物が、市販の混合装置を使用して下記の表１に記載された組成物によって調製された。オリゴマーおよびモノマー成分は、重量測定がなされた後に加熱釜に導入されて、略５０℃乃至６５℃の範囲の温度で互いに混合された。混合工程は、均一な混合物が得られるまで続けられた。次に、光重合開始剤が、それぞれ重量測定されて、混合している状態で当該均一溶液に個々に導入された。所定の添加剤も重量測定されて、混合している状態で当該溶液に導入された。混合工程は均一な溶液が再度得られるまで継続された。
【００５８】
個々の組成物の重量パーセントは、基礎組成物を形成する、モノマー、オリゴマーおよび光重合開始剤の総重量に基づいている。上記の如く、所定の添加剤が、該基礎組成物に後で導入され、１００重量部（parts per hundred, pph）で測定された。
【００５９】
【表１】
2004535353.tif 000003
上記表１に記載された成分のうち、ＢＲ３７３１はコネティカット州のウインステッドにあるボマースペシャリティケミカル社（Bomar Specialty Chemical（Winsted, CT））から入手できる脂肪族ウレタンアクリレートオリゴマーであり、ＫＷＳはボマースペシャリティケミカル社から入手できるウレタンアクリレートオリゴマーであり、Ｐｈｏｔｏｍｅｒ  ４００３はペンシルヴェニア州のグラフミルズにあるヘンケル社（Henkel（Gulph Mills, PA））から入手できるエトキシ化されたノニルフェノールモノアクリレートであり、Ｐｈｏｔｏｍｅｒ  ４０２８はヘンケル社から入手できるエトキシ化されたビスフェノール−Ａジアクリレートであり、Ｐｈｏｔｏｍｅｒ  ３０１６はヘンケル社から入手できるビスフェノールＡエポキシジアクリレートであり、Ｉｒｇａｃｕｒｅ  １８４はチバ・スペシャリティ・ケミカル社から入手できるα−ヒドロキシケトンの光重合開始剤であり、Ｉｒｇａｃｕｒｅ  ８１９およびＩｒｇａｃｕｒｅ  １８５０はチバ・スペシャリティ・ケミカル社から入手できるＢＡＰＯを含む光重合開始剤であり、Ｌｕｃｅｒｉｎ  ＴＰＯはビーエーエスエフ社（BASF Corp. (Mount Olieve, NJ）から手に入るＭＡＰＯを含む光重合開始剤であり、Ｉｒｇｏｎｏｘ  １０３５はチバ・スペシャリティ・ケミカル社から入手できる抗酸化剤であり、１，４−ビス（トリメトキシシリルエチル）ベンゼンはペンシルヴェニア州のタリータウンにあるゲレスト社（Gelest（Tullytown, PA））から入手できる付着プロモータであり、３−メルカプトプロピルトリメトキシシランはウィスコンシン州のミルウォーキーにあるオールドリッチ・ケミカル社（Aldrich Chemical Co. (Milwaukee, WI）から入手できる付着プロモータである。
実施例２−光重合開始剤の分析および水銀Ｄ−球スペクトル出力に対する比較
実施例１に記載されたコーティング調合物が、粘性を低減するようにアセトニトリルを用いて４：１に希釈された。希釈されたサンプルは、再現可能な厚さの均一なコーティング層を形成するように様々な速度でスピンコートされた。当該薄膜はＵＶ試験によって検査されて、アセトニトリル溶媒の完全な蒸発を示した。分析用に、２つのサンプルとして、４インチ径（４" diameter）で０．０３９６インチ厚（０.０３９６" thick）の研磨された円形の融解石英板と３インチ径（３" diameter）のシリコンウエーハとが各々の速度で調製された。サンプルは、室内灯による劣化を防止するために解析まで暗闇に維持された。
ＵＶ測定は、Ａｇｉｌｅｎｔ  ８４５３の紫外−可視光スペクトロメータを用いて、次の機器条件を使用して、融解石英サンプル上の３つの異なる位置で行われた。
【００６０】
露光時間：０．１秒
間隔    ：１ｎｍ
範囲    ：２５０ｎｍ〜５００ｎｍ
融解石英円形物の配置が、基板の傾斜によるサンプル経路長さに歪みが発生しないレベルにチェックされた。サンプル分析の前に、各々の融解石英円形物のスペクトルが測定されて保存された。ガラス自身による吸収を排除するために、当該ブランクスペクトルが被覆物のスペクトルから後で減算される。明細書中に記載した値は、ガラスのスペクトルを減算した後の３点ＵＶ測定値の平均値である。
【００６１】
薄膜膜厚測定は、Ｆｉｌｍｅｔｒｉｃｓ  Ｆ２０（カリフォルニア州サンディエゴ、 San Diego, CA）薄膜測定システムを使用して、Ｓｉウエーハサンプルを用いて行われた。測定は、各々のウエーハ上の３つの異なる位置でなされた。本明細書に記載された値（下記の表２に示されている）は、３点測定値の平均値である。
【００６２】
【表２】
2004535353.tif 000004
吸光度データは、１次の及び２次のコーティングの両方に対して厚さで割ることによって正規化された。曲線（積分強度）の下側の面積は、３つの離れた厚さを有する薄膜に対して得られた３本の曲線の平均値に対してＧａｌａｃｔｉｃ  Ｇｒａｍｓ  ３２（サーモギャラクティック社、ニューハンプシャー州セイラム、Galactic, Salem, NH）を使用して計算された。積分限界は、３６０ｎｍ乃至４２０ｎｍの間とした。
【００６３】
１次のコーティングの平均積分強度は、０．１５５±０．００１であった。評価用の２次のコーティングの平均積分強度は、０．１２４±０．００５であった。該評価用の２次のコーティングの平均積分強度は、該１次のコーティングの略８０±３%であった。
【００６４】
光ファイバコーティング調合物における１．５％ＢＡＰＯ（破線、左縦座標）およびＭＡＰＯ（点−破線、左縦座標）に対する吸光度スペクトルの比較が、図４に示されており、これに加えてフュージョン・ユーブイ・システムズ社（Fusion ＵＶ Systems）の水銀Ｄ−球（実線、右縦座標）の出力スペクトルが重ねて記載されている。ＭＡＰＯと比較してＢＡＰＯはスペクトル全体に亘って高い積分強度を有するという特徴がある。ＢＡＰＯとＭＡＰＯの間の吸光度特性の差分が減法スペクトルによってさらに図示され、図５に示される。しかし、他の重要な特徴は、ＭＡＰＯが略４１０ｎｍ〜４２０ｎｍの範囲内で、ほとんど若しくはわずかに吸光度を示しているということにある。すなわち、ＢＡＰＯが１次のコーティング組成物に使用できて、ＭＡＰＯが２次のコーティング組成物に使用できる。
実施例３−１次のおよび２次のコーティングに対する相対的な硬化速度の分析
１次のおよび２次のコーティングの結合物が、これらの相対的な硬化速度に対して評価された。ここで、相対的な硬化速度が次の式によって測定される。
すなわち、
【００６５】
【数１】
2004535353.tif 000005
であり、
上記式において
【００６６】
【数２】
2004535353.tif 000006
であり
【００６７】
【数３】
2004535353.tif 000007
である。
１次のコーティング薄膜は、内部標準物質の上に配されてガラススライドを略覆い、未硬化の２次のコーティングがその上に配された。紫外線照射光は、１次のコーティングを照射する前に未硬化の２次の薄膜を通過した。１次の硬化は、６ｍｓの分解時間で紫外線露光の前と間で測定された。相対的な硬化速度試験の結果は、以下の表３に示されている。
【００６８】
【表３】
2004535353.tif 000008
相対的な硬化速度の測定において、調合物に与えられた紫外線露光の時間の関数としての硬化の変化率が測定された。より早い硬化速度（より高い数）によって、調合物が、より遅い硬化速度を有する調合物よりも低い線量で高い線量プラトーに到達することが示されている。コーティング工程が高い線量でプラトーを生じなければならないことから、より早い処理速度（すなわち低い線量）で同程度の硬化が達成できる。上記した表３に示されるように、評価用の組合わせ（１次／評価用の２次）の相対的な硬化速度は、ほぼ１０パーセントほど早い硬化速度を示した。該硬化速度試験も、コーティングの温度がこれらの硬化速度に影響を及ぼすことを示している。
実施例４−光ファイバの調製
実施例１にて調整された組成物は、線引きされて冷却されたガラスファイバに形成される１次の及び２次のコーティング物質として使用された。略１２５μｍの直径を有するガラスファイバは、表１に記載される如き１次のコーティング組成物の容器に導入された。被覆されたファイバが該容器から取りはずされた時に、１次のコーティング組成物の厚さは被覆されたファイバを型に通すことによって略３２．５μｍに調節された。その後、被覆されたファイバは、Ｄ球（フュージョン・ユーブイ・システムズ社）を使用し様々な線量レベルでかつ一定の線引き状態で紫外線照射を行って硬化された。硬化後、各々の被覆されたファイバは、２次のコーティング組成物を保持している２次のコーティング容器を介して引張られた。被覆されたファイバが該第２のコーティング容器から取りはずされたときに、第２コーティング組成物の厚さは被覆されたファイバを型に通すことによって略２７．５μｍに調節された。その後、被覆されたファイバは、様々な線量レベルでかつ一定の線引き状態で、再度紫外線照射によって硬化され、略２４５＋１０μｍの直径を有する光ファイバが製造された。
【００６９】
各ファイバ（１次／対照用の２次および１次／評価用の２次）に対するデータが図６に示されており、有効線量に対する１次の硬化の程度がプロットされている。１次のコーティングに対する有効な線量は次の式によって計算される
【００７０】
【数４】
2004535353.tif 000009
上記式において、αは、０乃至１の間の定数であり、２次のランプによる１次の硬化の程度にあたえる影響が考慮される。相対的な１次の硬化の程度が、コーティングの分野において一般的に使用される標準の減衰全内部反射法を用いたフーリエ変換赤外スペクトル法を用いてアクリレート基が減少することによって決定された。コーティングの硬化の相対的なレベルを測定する他の方法が、硬化の改善を決定するために用いてもよい。
【００７１】
１次の硬化の程度に対して得られた結果を比較すると、対照用の２次の組成物は、１０パーセントより低い１次の硬化の程度を示した。表１にて記載したように、対照用の２次の組成物は、１次の組成物と同一の光重合開始剤成分を含む。したがって、２次の組成物の光重合開始剤が、次のＵＶ露光の間に、該１次のコーティングの硬化を促進するように考慮されて、１次の硬化の程度が劇的に改善されるように期待されても良い。
実施例５−冷却窒素ガスを用いた光ファイバの調製
室温の窒素が冷却された窒素に置換されかつ線引きの速度を遅くしたことを除いて、実施例４に記載された工程によって光ファイバが調製された。冷却された窒素は、１次の照射管と連結された液体窒素源（デュワー瓶）を設けることによって導入された。図７に示される如く、冷却された窒素が評価用のファイバに対する１次の硬化の程度を高めた。
【００７２】
本発明は図示することを企図して詳細に記載されているものの、ここにおける細部が単に上記目的に対するものであり、特許請求の範囲によって定義される本発明の精神と範囲から逸脱することなく、当業者によって本明細書に記載されたものに対して変形が実施できることは理解される。
【図面の簡単な説明】
【００７３】
【図１】図１は、本発明の光ファイバの断面図である。
【図２】図２は、本発明の光ファイバを調製する工程を示す概略図である。
【図３】図３は、本発明の光ファイバリボンの断面図である。
【図４】図４は、水銀型Ｄ球（フュージョン・ユーブイ・システムズ社）の放出光の波長におけるビスアシルホスフィンオキシド（ＢＡＰＯ）およびモノアシルホスフィンオキシド（ＭＡＰＯ）に対する吸収（積分強度）スペクトルの比較を示している。ＢＡＰＯ吸収スペクトルは破線によって示されており、ＭＡＰＯ吸収スペクトルは点−破線によって示されている。
【図５】図５は、水銀Ｄ型球の放射光の波長におけるＭＡＰＯ対ＢＡＰＯの比較吸収を示している差分スペクトルである。
【図６】図６は、評価用の若しくは対照用の２次のコーティングの何れかと同一の１次のコーティングとを使用して調製された光ファイバに対する有効線量対１次の硬化の程度を示しているグラフである。
【図７】図７は、１次の硬化サイクルの間において、冷却窒素の導入の有無にかかわらず調製された光ファイバに対する有効線量対１次の硬化の程度を示しているグラフである。
【図１】
2004535353.tif 000010
【図２】
2004535353.tif 000011
【図３】
2004535353.tif 000012
【図４】
2004535353.tif 000013
【図５】
2004535353.tif 000014
【図６】
2004535353.tif 000015
【図７】
2004535353.tif 000016
【国際公開パンフレット】
2004535353.tif 000017
2004535353.tif 000018
2004535353.tif 000019
2004535353.tif 000020
2004535353.tif 000021
2004535353.tif 000022
2004535353.tif 000023
2004535353.tif 000024
2004535353.tif 000025
2004535353.tif 000026
2004535353.tif 000027
2004535353.tif 000028
2004535353.tif 000029
2004535353.tif 000030
2004535353.tif 000031
2004535353.tif 000032
2004535353.tif 000033
2004535353.tif 000034
2004535353.tif 000035
2004535353.tif 000036
2004535353.tif 000037
2004535353.tif 000038
2004535353.tif 000039
2004535353.tif 000040
2004535353.tif 000041
2004535353.tif 000042
2004535353.tif 000043
2004535353.tif 000044
【国際公開パンフレット（コレクトバージョン）】
2004535353.tif 000045
【国際調査報告】
2004535353.tif 000046
2004535353.tif 000047
2004535353.tif 000048